【手続補正書】
【提出日】平成17年11月4日(2005.11.4)
【手続補正１】
【補正対象書類名】特許請求の範囲
【補正対象項目名】全文
【補正方法】変更
【補正の内容】
【特許請求の範囲】
【請求項１】
Ｒ１ＳｉＲ２ａＲ３３−ａ
及び
Ｒ４Ｒ５ｂＲ６３−ｂＳｉ−Ｏ−ＳｉＲ７Ｒ８ｃＲ９３−ｃ
及びこれらの混合物からなる群から選択されるアルキルアルコキシアシルオキシシランを含んでなる一液型湿気硬化性室温加硫シリコーン組成物。
（上記式中、Ｒ１、Ｒ４及びＲ７は独立に式(ＣＨ２)ｎＸのアルキル基（式中、ｎは１〜１０の炭素原子数を有し、Ｘは水素、アミノ、エポキシ、シアノ、チオシアノ、アリル及びビニルからなる群から選択される）からなる群から選択され、Ｒ２、Ｒ５及びＲ８は独立に式ＯＣ(Ｏ)(ＣＨ２)ｍＨのアシルオキシ基（式中、ｍは１〜８の炭素原子数を有する）からなる群から選択され、Ｒ３、Ｒ６及びＲ９は独立に炭素原子数１〜１０のアルコキシ基又はアルコキシ基混合物からなる群から選択され、添字ａ、ｂ及びｃは０＜ａ＜３、０＜ｂ＜３及び０＜ｃ＜３に制限され、前記アルキルアルコキシアシルオキシシランは０℃を超える温度で液体である。）
【請求項２】
当該湿気硬化性室温加硫シリコーン組成物が、
（Ａ）２５℃で１０００〜５０００００センチポアズ（ｃｐｓ）の範囲内の粘度を有するシラノール末端ポリジメチルシロキサン１〜９９重量％、
（Ｂ）２５℃で５〜３０００センチポアズ（ｃｐｓ）の範囲内の粘度を有するシラノール末端ポリジメチルシロキサン１〜９９重量％、
（Ｃ）Ｒ１ＳｉＲ２ａＲ３３−ａ
及び
Ｒ４Ｒ５ｂＲ６３−ｂＳｉ−Ｏ−ＳｉＲ７Ｒ８ｃＲ９３−ｃ
及びこれらの混合物からなる群から選択されるアルキルアルコキシアシルオキシシラン架橋剤化合物０．１〜３０重量％
（上記式中、Ｒ１、Ｒ４及びＲ７は独立に式(ＣＨ２)ｎＸのアルキル基（式中、ｎは１〜１０の炭素原子数を有し、Ｘは水素、アミノ、エポキシ、シアノ、チオシアノ、アリル及びビニルからなる群から選択される）からなる群から選択され、Ｒ２、Ｒ５及びＲ８は独立に式ＯＣ(Ｏ)(ＣＨ２)ｍＨのアシルオキシ基（式中、ｍは１〜８の炭素原子数を有する）からなる群から選択され、Ｒ３、Ｒ６及びＲ９は独立に炭素原子数１〜１０のアルコキシ基又はアルコキシ基混合物からなる群から選択され、添字ａ、ｂ及びｃは０＜ａ＜３、０＜ｂ＜３及び０＜ｃ＜３に制限され、前記アルキルアルコキシアシルオキシシランは０℃を超える温度で液体である。）、並びに
（Ｄ）ジブチルスズジラウレート、ジブチルスズジアセテート、ジブチルジブトキシスズ、ジブチルジメトキシスズ及びジブチルジネオデカノエートスズからなる群から選択されるスズ系縮合硬化触媒０．０１〜１０重量％
を含んでなる、請求項１記載の組成物。
【請求項３】
当該湿気硬化性室温加硫シリコーン組成物が、
（Ａ）２５℃で１０００〜５０００００センチポアズ（ｃｐｓ）の範囲内の粘度を有するシラノール末端ポリジメチルシロキサン５〜９０重量％、
（Ｂ）２５℃で５〜３０００センチポアズ（ｃｐｓ）の範囲内の粘度を有するシラノール末端ポリジメチルシロキサン５〜９０重量％、
（Ｃ）Ｒ１ＳｉＲ２ａＲ３３−ａ
及び
Ｒ４Ｒ５ｂＲ６３−ｂＳｉ−Ｏ−ＳｉＲ７Ｒ８ｃＲ９３−ｃ
及びこれらの混合物からなる群から選択されるアルキルアルコキシアシルオキシシラン架橋剤化合物０．２〜２０重量％
（上記式中、Ｒ１、Ｒ４及びＲ７は独立に式(ＣＨ２)ｎＸのアルキル基（式中、ｎは１〜１０の炭素原子数を有し、Ｘは水素、アミノ、エポキシ、シアノ、チオシアノ、アリル及びビニルからなる群から選択される）からなる群から選択され、Ｒ２、Ｒ５及びＲ８は独立に式ＯＣ(Ｏ)(ＣＨ２)ｍＨのアシルオキシ基（式中、ｍは１〜８の炭素原子数を有する）からなる群から選択され、Ｒ３、Ｒ６及びＲ９は独立に炭素原子数１〜１０のアルコキシ基又はアルコキシ基混合物からなる群から選択され、添字ａ、ｂ及びｃは０＜ａ＜３、０＜ｂ＜３及び０＜ｃ＜３に制限され、前記アルキルアルコキシアシルオキシシランは０℃を超える温度で液体である。）、並びに
（Ｄ）ジブチルスズジラウレート、ジブチルスズジアセテート、ジブチルジブトキシスズ、ジブチルジメトキシスズ及びジブチルジネオデカノエートスズからなる群から選択されるスズ系縮合硬化触媒０．０１〜７．５重量％
を含んでなる、請求項２記載の組成物。
【請求項４】
当該湿気硬化性室温加硫シリコーン組成物が、
（Ａ）２５℃で１０００〜５０００００センチポアズ（ｃｐｓ）の範囲内の粘度を有するシラノール末端ポリジメチルシロキサン２０〜８５重量％、
（Ｂ）２５℃で５〜３０００センチポアズ（ｃｐｓ）の範囲内の粘度を有するシラノール末端ポリジメチルシロキサン７〜８５重量％、
（Ｃ）Ｒ１ＳｉＲ２ａＲ３３−ａ
及び
Ｒ４Ｒ５ｂＲ６３−ｂＳｉ−Ｏ−ＳｉＲ７Ｒ８ｃＲ９３−ｃ
及びこれらの混合物からなる群から選択されるアルキルアルコキシアシルオキシシラン架橋剤化合物０．５〜１５重量％
（上記式中、Ｒ１、Ｒ４及びＲ７は独立に式(ＣＨ２)ｎＸのアルキル基（式中、ｎは１〜１０の炭素原子数を有し、Ｘは水素、アミノ、エポキシ、シアノ、チオシアノ、アリル及びビニルからなる群から選択される）からなる群から選択され、Ｒ２、Ｒ５及びＲ８は独立に式ＯＣ(Ｏ)(ＣＨ２)ｍＨのアシルオキシ基（式中、ｍは１〜８の炭素原子数を有する）からなる群から選択され、Ｒ３、Ｒ６及びＲ９は独立に炭素原子数１〜１０のアルコキシ基又はアルコキシ基混合物からなる群から選択され、添字ａ、ｂ及びｃは０＜ａ＜３、０＜ｂ＜３及び０＜ｃ＜３に制限され、前記アルキルアルコキシアシルオキシシランは０℃を超える温度で液体である。）、並びに
（Ｄ）ジブチルスズジラウレート、ジブチルスズジアセテート、ジブチルジブトキシスズ、ジブチルジメトキシスズ及びジブチルジネオデカノエートスズからなる群から選択されるスズ系縮合硬化触媒０．０１〜５．０重量％
を含んでなる、請求項３記載の組成物。
【請求項５】
当該湿気硬化性室温加硫シリコーン組成物が、
（Ａ）２５℃で１０００〜５０００００センチポアズ（ｃｐｓ）の範囲内の粘度を有するシラノール末端ポリジメチルシロキサン４０〜８０重量％、
（Ｂ）２５℃で５〜３０００センチポアズ（ｃｐｓ）の範囲内の粘度を有するシラノール末端ポリジメチルシロキサン９〜８０重量％、
（Ｃ）Ｒ１ＳｉＲ２ａＲ３３−ａ
及び
Ｒ４Ｒ５ｂＲ６３−ｂＳｉ−Ｏ−ＳｉＲ７Ｒ８ｃＲ９３−ｃ
及びこれらの混合物からなる群から選択されるアルキルアルコキシアシルオキシシラン架橋剤化合物１〜１０重量％
（上記式中、Ｒ１、Ｒ４及びＲ７は独立に式(ＣＨ２)ｎＸのアルキル基（式中、ｎは１〜１０の炭素原子数を有し、Ｘは水素、アミノ、エポキシ、シアノ、チオシアノ、アリル及びビニルからなる群から選択される）からなる群から選択され、Ｒ２、Ｒ５及びＲ８は独立に式ＯＣ(Ｏ)(ＣＨ２)ｍＨのアシルオキシ基（式中、ｍは１〜８の炭素原子数を有する）からなる群から選択され、Ｒ３、Ｒ６及びＲ９は独立に炭素原子数１〜１０のアルコキシ基又はアルコキシ基混合物からなる群から選択され、添字ａ、ｂ及びｃは０＜ａ＜３、０＜ｂ＜３及び０＜ｃ＜３に制限され、前記アルキルアルコキシアシルオキシシランは０℃を超える温度で液体である。）、並びに
（Ｄ）ジブチルスズジラウレート、ジブチルスズジアセテート、ジブチルジブトキシスズ、ジブチルジメトキシスズ及びジブチルジネオデカノエートスズからなる群から選択されるスズ系縮合硬化触媒０．０１〜３．０重量％
を含んでなる、請求項４記載の組成物。
【請求項６】
アルキルアルコキシアシルオキシシラン架橋剤が、２−プロポキシメチルジアセトキシシラン及び１−ブトキシメチルジアセトキシシランからなる群から選択される、請求項１乃至請求項５のいずれか１項記載の組成物。
【請求項７】
アルキルアルコキシアシルオキシシラン架橋剤が２−プロポキシメチルジアセトキシシランである、請求項６記載の組成物。
【請求項８】
アルキルアルコキシアシルオキシシラン架橋剤が１−ブトキシメチルジアセトキシシランである、請求項６記載の組成物。
【請求項９】
（Ａ）２５℃で１０００〜５０００００センチポアズ（ｃｐｓ）の範囲内の粘度を有するシラノール末端ポリジメチルシロキサン１〜９９重量％、
（Ｂ）２５℃で５〜３０００センチポアズ（ｃｐｓ）の範囲内の粘度を有するシラノール末端ポリジメチルシロキサン１〜９９重量％、
（Ｃ）Ｒ１ＳｉＲ２ａＲ３３−ａ
及び
Ｒ４Ｒ５ｂＲ６３−ｂＳｉ−Ｏ−ＳｉＲ７Ｒ８ｃＲ９３−ｃ
及びこれらの混合物からなる群から選択されるアルキルアルコキシアシルオキシシラン架橋剤化合物０．１〜３０重量％
（上記式中、Ｒ１、Ｒ４及びＲ７は独立に式(ＣＨ２)ｎＸのアルキル基（式中、ｎは１〜１０の炭素原子数を有し、Ｘは水素、アミノ、エポキシ、シアノ、チオシアノ、アリル及びビニルからなる群から選択される）からなる群から選択され、Ｒ２、Ｒ５及びＲ８は独立に式ＯＣ(Ｏ)(ＣＨ２)ｍＨのアシルオキシ基（式中、ｍは１〜８の炭素原子数を有する）からなる群から選択され、Ｒ３、Ｒ６及びＲ９は独立に炭素原子数１〜１０のアルコキシ基又はアルコキシ基混合物からなる群から選択され、添字ａ、ｂ及びｃは０＜ａ＜３、０＜ｂ＜３及び０＜ｃ＜３に制限され、前記アルキルアルコキシアシルオキシシランは０℃を超える温度で液体である。）、並びに
（Ｄ）ジブチルスズジラウレート、ジブチルスズジアセテート、ジブチルジブトキシスズ、ジブチルジメトキシスズ及びジブチルジネオデカノエートスズからなる群から選択されるスズ系縮合硬化触媒０．０１〜１０重量％
から実質的になる湿気硬化性室温加硫シリコーン組成物。